(57)【要約】  本発明のリチウムイオン二次電池用正極は、正極用集電体と、上記正極用集電体上に設けられた正極活物質層と、を備える。上記正極活物質層は、正極活物質と、導電助剤と、バインダーとを含み、上記導電助剤は平均厚さが０．５μｍ以下である薄片状黒鉛を含み、上記正極活物質の平均粒径をＤ５０としたとき、上記薄片状黒鉛の平均粒径が（３×活材Ｄ５０／５）以上（９×活材Ｄ５０／１０）以下である。【特許請求の範囲】
【請求項１】
正極用集電体と、前記正極用集電体上に設けられた正極活物質層と、を備えるリチウムイオン二次電池用正極であって、
前記正極活物質層は、正極活物質と、導電助剤と、バインダーとを含み、
前記導電助剤は平均厚さが０．５μｍ以下である薄片状黒鉛を含み、
前記正極活物質の平均粒径を活材Ｄ５０としたとき、前記薄片状黒鉛の平均粒径が（３×活材Ｄ５０／５）以上（９×活材Ｄ５０／１０）以下であるリチウムイオン二次電池用正極。
【請求項２】
請求項１に記載のリチウムイオン二次電池用正極において、
前記導電助剤が１次粒子の平均粒径が５ｎｍ以上５００ｎｍ以下であるカーボンブラックをさらに含むリチウムイオン二次電池用正極。
【請求項３】
請求項１または２に記載のリチウムイオン二次電池用正極において、
正極活物質がリチウム複合酸化物を含むリチウムイオン二次電池用正極。
【請求項４】
請求項３に記載のリチウムイオン二次電池用正極において、
前記リチウム複合酸化物が、層状結晶構造を有するリチウムニッケル複合酸化物を含むリチウムイオン二次電池用正極。
【請求項５】
請求項３または４に記載のリチウムイオン二次電池用正極において、
前記リチウム複合酸化物が、下記式（１）で表される化合物を含むリチウムイオン二次電池用正極。
ＬｉａＮｉ１−ｘＭｘＯ２              （１）
（式中、Ｍは、Ｌｉ、Ｃｏ、Ｍｎ、Ｍｇ、およびＡｌから選ばれる少なくとも一種であり、０＜ａ≦１、０＜ｘ＜０．７である）
【請求項６】
請求項１乃至５いずれか一項に記載のリチウムイオン二次電池用正極において、
正極活物質層の密度が３．３０ｇ／ｃｍ３以上であるリチウムイオン二次電池用正極。
【請求項７】
請求項１乃至６いずれか一項に記載のリチウムイオン二次電池用正極において、
前記正極活物質の平均粒径（Ｄ５０）が０．５μｍ以上２０μｍ以下であるリチウムイオン二次電池用正極。
【請求項８】
請求項１乃至７いずれか一項に記載のリチウムイオン二次電池用正極と、負極と、非水系電解液とを備えるリチウムイオン二次電池。
【発明の詳細な説明】
【技術分野】
【０００１】
本発明は、リチウムイオン二次電池用正極およびリチウムイオン二次電池に関する。
【背景技術】
【０００２】
リチウムイオン二次電池は、エネルギー密度が高く、充放電サイクル特性に優れるため、携帯電話やノート型パソコン等の小型のモバイル機器用の電源として広く用いられている。また、近年では、環境問題に対する配慮と省エネルギー化に対する意識の高まりから、電気自動車やハイブリッド電気自動車、電力貯蔵といった分野でも需要が高まり、大容量で長寿命を併せ持つリチウムイオン二次電池が望まれている。【０００３】
一般的に、リチウムイオン二次電池は、リチウムイオンを吸蔵放出し得る炭素材料を負極活物質として含む負極と、リチウムイオンを吸蔵放出し得るリチウム複合酸化物を正極活物質として含む正極と、負極と正極とを隔てるセパレータと、非水溶媒にリチウム塩を溶解させた非水系電解液とで主に構成されている。【０００４】
例えば、特許文献１には、正極活物質と導電性物質とを含有する正極合剤を備えた非水電解液二次電池において、平均粒径１〜５０μｍおよび比表面積５〜５０ｍ２／ｇの黒鉛粉末を厚さ１μｍ以下の薄片状に形成した薄片状黒鉛粉末を上記導電性物質として上記正極合剤に対して０．５〜９．５質量％の範囲内で添加したことを特徴とする非水電解液二次電池が開示されている。【０００５】
また、特許文献２には、正極活物質と導電性物質とを含有する正極合剤を備えている一次電池であって、上記導電性物質として、厚さ１μｍ以下、平均粒径１〜５０μｍおよび比表面積５〜５０ｍ２／ｇの薄片状黒鉛粉末を含有していることを特徴とする一次電池が開示されている。
【先行技術文献】
【特許文献】
【０００６】
【特許文献１】特開平１０−２３３２０５号公報
【特許文献２】特開平７−１４７１５９号公報
【発明の概要】
【発明が解決しようとする課題】
【０００７】
本発明者の検討によれば、特許文献１等に記載されている正極を用いたリチウムイオン二次電池はサイクル特性に劣る傾向にあることが明らかになった。【０００８】
本発明は上記事情に鑑みてなされたものであり、サイクル特性に優れるリチウムイオン二次電池を実現できるリチウムイオン二次電池用正極、およびサイクル特性に優れるリチウムイオン二次電池を提供するものである。
【課題を解決するための手段】
【０００９】
本発明者は鋭意検討した結果、正極活物質に対し、特定の条件を揃えた導電助剤を用いることで、サイクル特性に優れるリチウムイオン二次電池を実現できるリチウムイオン二次電池用正極が得られることを見出した。【００１０】
すなわち、本発明によれば、
正極用集電体と、前記正極用集電体上に設けられた正極活物質層と、を備えるリチウムイオン二次電池用正極であって、
前記正極活物質層は、正極活物質と、導電助剤と、バインダーとを含み、
前記導電助剤は平均厚さが０．５μｍ以下である薄片状黒鉛を含み、
前記正極活物質の平均粒径を活材Ｄ５０としたとき、前記薄片状黒鉛の平均粒径が（３×活材Ｄ５０／５）以上（９×活材Ｄ５０／１０）以下であるリチウムイオン二次電池用正極が提供される。【００１１】
また、本発明によれば、
上記リチウムイオン二次電池用正極と、負極と、非水系電解液とを備えるリチウムイオン二次電池が提供される。
【発明の効果】
【００１２】
本発明によれば、サイクル特性に優れるリチウムイオン二次電池およびこれに好適な正極を提供することができる。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】本発明に係る実施形態のリチウムイオン二次電池の構造の一例を示す断面図である。
【発明を実施するための形態】
【００１５】
以下に、本発明の実施形態について、図面を用いて説明する。なお、図において各構成要素は本発明が理解できる程度の形状、大きさおよび配置関係を概略的に示したものであり、実寸とは異なっている。また、数値範囲の「〜」は特に断りがなければ、以上から以下を表す。
【００１６】
＜リチウムイオン二次電池用正極＞
本実施形態に係るリチウムイオン二次電池用正極は、正極用集電体と、上記正極用集電体上に設けられた正極活物質層と、を備える。
そして、本実施形態に係る正極活物質層は、正極活物質と、導電助剤と、バインダーとを含み、上記導電助剤は平均厚さが０．５μｍ以下である薄片状黒鉛を含み、上記正極活物質の平均粒径をＤ５０としたとき、上記薄片状黒鉛の平均粒径が（３×活材Ｄ５０／５）以上（９×活材Ｄ５０／１０）以下である。
ここで、上記正極活物質の平均粒径（活材Ｄ５０）は、レーザ回折散乱法による粒度分布（体積基準）における積算値５０％での粒径（メジアン径）を意味する。
【００１７】
また、薄片状黒鉛は平板状の黒鉛である。薄片状黒鉛を平面視したときの形状は、円を含む楕円形、多角形、異形のいずれでもよい。
薄片状黒鉛の平均厚さは、５０個以上の薄片状黒鉛の厚さの平均値であり、電子顕微鏡（ＳＥＭ）で撮影した写真から求めることができる。
具体的には、ＳＥＭにより、５０個以上の薄片状黒鉛を撮影する。得られたＳＥＭ写真から、５０個以上の薄片状黒鉛の厚さをそれぞれ測定し、その平均値を薄片状黒鉛の平均厚さとする。
薄片状黒鉛の平均粒径は、レーザ回折散乱法による粒度分布（体積基準）における積算値５０％での粒径を意味する。
【００１８】
本実施形態に係るリチウムイオン二次電池用正極を用いることにより、サイクル特性に優れたリチウムイオン二次電池を実現できる。
このようなリチウムイオン二次電池を実現できる理由は必ずしも明らかではないが、以下の理由が考えられる。
【００１９】
まず、薄片状黒鉛の平均厚さを０．５μｍ以下とすることにより、薄片状黒鉛の変形性が良好となり、正極活物質の形状に応じて薄片状黒鉛が変形できるため正極活物質層の密度を向上させることができる。
また、上記薄片状黒鉛の平均粒径を（３×活材Ｄ５０／５）以上（９×活材Ｄ５０／１０）以下の範囲とすることにより、薄片状黒鉛が正極活物質表面に沿って変形でき、電荷移動抵抗の上昇を低減させることができる。
これらの相乗効果によりサイクル特性に優れたリチウムイオン二次電池を実現できると考えられる。
【００２０】
薄片状黒鉛の平均厚さの下限値は特に限定されないが、例えば、０．０１μｍ以上であり、ハンドリング性の観点から０．０５μｍ以上が好ましい。
【００２１】
正極活物質は、得られるリチウムイオン二次電池の高エネルギー密度化の点から、リチウム複合酸化物を含むことが好ましい。正極活物質は、ニッケルを含有するリチウム複合酸化物（リチウムニッケル複合酸化物）を含むことがより好ましく、層状結晶構造を有するリチウムニッケル複合酸化物を含むことが特に好ましい。
【００２２】
本実施形態に係る正極活物質層は、リチウム複合酸化物以外の他の活物質を含んでいてもよいが、得られるリチウムイオン二次電池のエネルギー密度をより高める観点から、正極活物質層に含まれる正極活物質の含有量を１００質量％としたとき、正極活物質層中のリチウム複合酸化物の含有量は、８０質量％以上が好ましく、９０質量％以上がより好ましく、９５質量％以上がさらに好ましい。
また、得られるリチウムイオン二次電池のエネルギー密度をより高める観点から、正極活物質層の全体を１００質量％としたとき、正極活物質層中の正極活物質の含有量は、８０質量％以上が好ましく、８５質量％以上がより好ましく、９０質量％以上がさらに好ましい。
【００２３】
また、リチウムニッケル複合酸化物は、得られるリチウムイオン二次電池のエネルギー密度をより高める観点から、下記式（１）で表される化合物を含むことがより好ましい。
ＬｉａＮｉ１−ｘＭｘＯ２              （１）
（式中、Ｍは、Ｌｉ、Ｃｏ、Ｍｎ、Ｍｇ、Ａｌから選ばれる少なくとも一種であり、０＜ａ≦１、０＜ｘ＜０．７である）
【００２４】
正極活物質はリチウムニッケル複合酸化物を含む場合、他のリチウム複合酸化物として、スピネル構造を有するリチウムマンガン複合酸化物を含んでいてもよい。
層状結晶構造を有するリチウムニッケル複合酸化物（Ａ）とスピネル構造を有するリチウムマンガン複合酸化物の混合比（Ｂ）（質量比Ａ：Ｂ）は、十分な混合効果を得ながらより高いエネルギー密度を得る点から、８０：２０〜９５：５が好ましく、９０：１０〜９５：５がより好ましい。
【００２５】
正極活物質の平均粒径（活材Ｄ５０）は、得られるリチウムイオン二次電池のエネルギー密度と出力特性（高放電レートでの使用時における放電容量）との性能バランスを向上させる観点から、０．５μｍ以上２０μｍ以下であることが好ましく、１μｍ以上１５μｍ以下であることがより好ましく、２μｍ以上１２μｍ以下であることがさらに好ましい。
ここで、正極活物質の平均粒径（活材Ｄ５０）は、レーザ回折散乱法による粒度分布（体積基準）における積算値５０％での粒径（メジアン径：Ｄ５０）を意味する。
【００２６】
正極活物質層は、上記薄片状黒鉛以外の導電助剤を含有してもよい。上記薄片状黒鉛以外の導電助剤としては特に限定されないが、例えば、カーボンブラック、球状黒鉛、炭素繊維等の通常用いられるものを用いることができる。
上記薄片状黒鉛以外の導電助剤は、球状非晶質カーボン粒子で構成された導電助剤を含むことが好ましく、球状非晶質カーボン粒子（１次粒子）の凝集体（２次粒子＝１次凝集体）を含むことがより好ましい。このような導電助剤としては、アセチレンブラックやケッチェンブラック等のカーボンブラックが好ましい。
【００２７】
上記カーボンブラックの平均粒径は、十分な正極活物質層の密度を有しながら、接触抵抗と電荷移動抵抗が抑えられた正極を得る観点から、２次粒子（１次凝集体）の平均粒径として、３．５μｍ以下が好ましく、３μｍ以下がより好ましく、２μｍ以下がさらに好ましく、また、５０ｎｍ以上が好ましく、１００ｎｍ以上がより好ましい。１次粒子の平均粒径は５ｎｍ以上５００ｎｍ以下の範囲にあることが好ましく、１０ｎｍ以上３００ｎｍ以下の範囲にあることがより好ましく、５０ｎｍ以上２５０ｎｍ以下の範囲にあることがさらに好ましい。
ここで、平均粒径は、レーザ回折散乱法による粒度分布（体積基準）における積算値５０％での粒径（メジアン径：Ｄ５０）を意味する。導電助剤の平均粒径が上記の範囲にあることにより、導電助剤と正極活物質の接点がより十分に形成され、また得られるリチウムイオン二次電池の充放電サイクルにおいて、正極活物質の膨張収縮に導電助剤が追従できて導電パスが確保できるため、接触抵抗と電荷移動抵抗の上昇をより抑えることができ、その結果、より一層良好なサイクル特性を有するリチウムイオン二次電池を得ることができる。
【００２８】
正極活物質層中の正極活物質の割合が多い方が質量当たりの容量が大きくなるため好ましいが、電極の低抵抗化の点からは導電助剤を添加することが好ましい。
正極活物質層中の導電助剤の含有量は、正極活物質層の全体を１００質量％としたとき、好ましくは０．５質量％以上１０質量％以下であり、より好ましくは１．０質量％以上８．０質量％以下であり、さらに好ましくは２．０質量％以上６．０質量％以下である。
導電助剤の含有量が上記上限値以下であると、得られるリチウムイオン二次電池中の正極活物質の割合が大きくなり、質量当たりの容量が大きくなったり、電極剥離が抑制されたりするため好ましい。導電助剤の含有量が上記下限値以上であると、導電性がより良好になるため好ましい。
【００２９】
導電助剤がカーボンブラックをさらに含む場合、上記薄片状黒鉛とカーボンブラックとの合計を１００質量部としたとき、上記薄片状黒鉛の配合量が１質量部以上９５質量部以下であることが好ましく、５質量部以上７５質量部以下であることが好ましく、１０質量部以上５０質量部以下であることがさらに好ましい。
【００３０】
正極活物質層は、次のようにして形成することができる。まず、正極活物質、導電助剤、バインダーおよびスラリー溶媒を含むスラリーを調製し、これを正極用集電体上に塗布し、乾燥し、プレスすることにより形成することができる。
正極作製時に用いるスラリー溶媒としては、例えば、Ｎ−メチル−２−ピロリドン（ＮＭＰ）を用いることができる。
【００３１】
バインダーとしては特に限定されないが、例えば、ポリテトラフルオロエチレン（ＰＴＦＥ）、ポリフッ化ビニリデン（ＰＶＤＦ）等の通常正極用バインダーとして用いられるものを用いることができる。
【００３２】
正極活物質層中の正極活物質の割合が多い方が質量当たりの容量が大きくなるため好ましいが、電極強度の点からバインダーを添加することが好ましい。
正極活物質層中のバインダーの含有量は、得られるリチウムイオン二次電池のエネルギー密度とバインダーの結着力を両立させる観点から、正極活物質層の全体を１００質量％としたとき、１質量％以上１５質量％以下が好ましく、１質量％以上１０質量％以下がより好ましい。
【００３３】
バインダーの含有量が上記上限値以下であると、得られるリチウムイオン二次電池中の正極活物質の割合が大きくなるため質量当たりの容量が大きくなったり、抵抗成分が小さくなったりするため好ましい。バインダーの含有量が上記下限値以上であると、電極剥離が抑制されるため好ましい。
【００３４】
正極活物質層の厚みは特に限定されるものではなく、所望の特性に応じて適宜設定することができる。例えば、エネルギー密度の観点からは厚く設定することができ、また出力特性の観点からは薄く設定することができる。正極活物質層の厚みは、例えば、１０μｍ以上２５０μｍ以下の範囲で適宜設定でき、２０μｍ以上２００μｍ以下が好ましく、４０μｍ以上１８０μｍ以下がより好ましい。
【００３５】
また、正極活物質層の密度は、３．３０ｇ／ｃｍ３以上であることが好ましく、３．４５ｇ／ｃｍ３以上４．００ｇ／ｃｍ３以下であることがより好ましい。正極活物質層の密度を上記範囲内とすると、得られるリチウムイオン二次電池のエネルギー密度と出力特性との性能バランスに優れるため好ましい。
【００３６】
正極用集電体としては、アルミニウム、ステンレス鋼、ニッケル、チタンまたはこれらの合金等を用いることができる。その形状としては、箔、平板状、メッシュ状等が挙げられる。特にアルミニウム箔を好適に用いることができる。
【００３７】
＜リチウムイオン二次電池＞
つづいて、本実施形態に係るリチウムイオン二次電池１０について説明する。図１は、本発明に係る実施形態のリチウムイオン二次電池１０の構造の一例（ラミネート型）を示す断面図である。
図１に示すように、本実施形態に係るリチウムイオン二次電池１０は、本実施形態に係る正極と、リチウムを挿入・脱離可能な負極と、非水系電解液と、を少なくとも備える。また、正極と負極との間にセパレータ５を設けることができる。正極と負極の電極対は複数設けることができる。
【００３８】
リチウムイオン二次電池１０は、例えば、アルミニウム箔等の金属からなる正極用集電体３と、その上に設けられた正極活物質を含有する正極活物質層１とからなる正極、および銅箔等の金属からなる負極用集電体４と、その上に設けられた負極活物質を含有する負極活物質層２とからなる負極を有する。
正極および負極は、例えば、正極活物質層１と負極活物質層２とが対向するように、不織布やポリプロピレン微多孔膜等からなるセパレータ５を介して積層されている。この電極対は、例えば、アルミニウムラミネートフィルムからなる外装体６、７で形成された容器内に収容されている。正極集電体３には正極タブ９が接続され、負極用集電体４には負極タブ８が接続され、これらのタブは容器の外に引き出されている。
容器内には非水系電解液が注入され封止される。複数の電極対が積層された電極群が容器内に収容された構造とすることもできる。なお、本実施形態においては、説明の都合上、図面を誇張して表現しており、本発明の技術的範囲は、図面に示す形態に限定されない。
【００３９】
本実施形態に係るリチウムイオン二次電池１０は公知の方法に準じて作製することができる。
電極は、例えば、積層体や捲回体が使用できる。外装体としては、金属外装体やアルミラミネート外装体が適宜使用できる。電池の形状は、コイン型、ボタン型、シート型、円筒型、角型、扁平型等いずれの形状であってもよい。
【００４０】
本実施形態に係る負極は、負極活物質と、必要に応じて、バインダーと、導電助剤とを含む負極活物質層を備える。
また、本実施形態に係る負極は、例えば、集電体と、この集電体上に設けられた負極活物質層とを備える。
【００４１】
本実施形態に係る負極活物質としては、リチウム金属、炭素材料、Ｓｉ系材料等のリチウムを吸蔵、放出できる材料を用いることができる。炭素材料としては、リチウムを吸蔵する黒鉛、非晶質炭素、ダイヤモンド状炭素、フラーレン、カーボンナノチューブ、カーボンナノホーン等が挙げられる。Ｓｉ系材料としては、Ｓｉ、ＳｉＯ２、ＳｉＯｘ（０＜ｘ≦２）、Ｓｉ含有複合材料等を用いることができる。また、これらの材料を２種類以上含む複合物を用いても構わない。
【００４２】
負極活物質としてリチウム金属を用いる場合は、融液冷却方式、液体急冷方式、アトマイズ方式、真空蒸着方式、スパッタリング方式、プラズマＣＶＤ方式、光ＣＶＤ方式、熱ＣＶＤ方式、ゾル−ゲル方式等の適宜な方式により負極を形成することができる。
また、負極活物質として炭素質材料やＳｉ系材料を用いる場合は、炭素質材料またはＳｉ系材料とバインダーを混合し、スラリー溶媒中に分散混錬し、得られたスラリーを負極用集電体上に塗布し、乾燥し、必要に応じてプレスすることで負極を得ることができる。また、予め負極活物質層を形成した後に、蒸着法、ＣＶＤ法、スパッタリング法等の方法により負極用集電体となる薄膜を形成して負極を得ることができる。このようにして作製される負極は、負極用集電体と、この集電体上に形成された負極活物質層を有する。
【００４３】
負極活物質の平均粒径は、充放電時の副反応を抑えて充放電効率の低下を抑える点から、１μｍ以上が好ましく、２μｍ以上がより好ましく、５μｍ以上がさらに好ましく、入出力特性の観点や電極作製上の観点（電極表面の平滑性等）から、８０μｍ以下が好ましく、４０μｍ以下がより好ましい。ここで平均粒径は、レーザ回折散乱法による粒度分布（体積基準）における積算値５０％での粒子径（メジアン径：Ｄ５０）を意味する。
【００４４】
負極活物質層は、必要に応じて導電助剤やバインダーを含有してもよい。
負極用の導電助剤としては、カーボンブラック、ケッチェンブラック、アセチレンブラック等の炭素質材料等の一般に負極の導電助剤として使用されている導電性材料を用いることができる。
負極用のバインダーとしては、特に制限されるものではないが、ポリフッ化ビニリデン（ＰＶｄＦ）、ビニリデンフルオライド−ヘキサフルオロプロピレン共重合体、ビニリデンフルオライド−テトラフルオロエチレン共重合体、スチレン−ブタジエン共重合体ゴム、ポリテトラフルオロエチレン、ポリプロピレン、ポリエチレン、ポリイミド、ポリアミドイミド、ポリメチル（メタ）アクリレート、ポリエチル（メタ）アクリレート、ポリブチル（メタ）アクリレート、ポリ（メタ）アクリロニトリル、イソプレンゴム、ブタジエンゴム、フッ素ゴム等が挙げられる。
スラリー溶媒としては、Ｎ−メチル−２−ピロリドン（ＮＭＰ）や水を用いることができる。水を溶媒として用いる場合、さらに増粘剤として、カルボキシメチルセルロース、メチルセルロース、ヒドロキシメチルセルロース、エチルセルロース、ポリビニルアルコール等を用いることができる。
【００４５】
この負極用のバインダーの含有量は、トレードオフの関係にある結着力とエネルギー密度の観点から、負極活物質層の全体を１００質量％としたとき、０．５質量％以上３０質量％以下の範囲にあることが好ましく、０．５質量％以上２５質量％以下の範囲がより好ましく、１質量％以上２０質量％以下の範囲がさらに好ましい。
【００４６】
負極用集電体としては、銅、ステンレス鋼、ニッケル、チタンまたはこれらの合金を用いることができる。
【００４７】
非水系電解液としては、１種又は２種以上の非水溶媒にリチウム塩を溶解させた電解液を用いることができる。
【００４８】
非水溶媒としては、エチレンカーボネート（ＥＣ）、プロピレンカーボネート（ＰＣ）、ビニレンカーボネート（ＶＣ）、ブチレンカーボネート（ＢＣ）等の環状カーボネート類；エチルメチルカーボネート（ＥＭＣ）、ジエチルカーボネート（ＤＥＣ）、ジメチルカーボネート（ＤＭＣ）、ジプロピルカーボネート（ＤＰＣ）等の鎖状カーボネート類；ギ酸メチル、酢酸メチル、プロピオン酸エチル等の脂肪族カルボン酸エステル類；γ−ブチロラクトン等のγ−ラクトン類；１，２−エトキシエタン（ＤＥＥ）、エトキシメトキシエタン（ＥＭＥ）等の鎖状エーテル類；テトラヒドロフラン、２−メチルテトラヒドロフラン等の環状エーテル類が挙げられる。これらの非水溶媒のうちの１種を単独で、または２種以上の混合物を使用することができる。
【００４９】
非水溶媒に溶解させるリチウム塩としては、特に制限されるものではないが、例えばＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣＦ３ＣＯ２、Ｌｉ（ＣＦ３ＳＯ２）２、ＬｉＮ（ＣＦ３ＳＯ２）２、リチウムビスオキサラトボレートが挙げられる。
これらのリチウム塩は、一種を単独で、または二種以上を組み合わせて使用することができる。また、非水系電解質としてポリマー成分を含んでもよい。リチウム塩の濃度は、例えば０．８〜１．２ｍｏｌ／Ｌの範囲に設定することができ、０．９〜１．１ｍｏｌ／Ｌが好ましい。
【００５０】
セパレータとしては、例えば、樹脂製の多孔質膜、織布、不織布等を用いることができる。多孔質膜を構成する樹脂としては、例えばポリプロピレンやポリエチレン等のポリオレフィン樹脂、ポリエステル樹脂、アクリル樹脂、スチレン樹脂、またはナイロン樹脂等が挙げられる。特にポリオレフィン系の微多孔膜は、イオン透過性と、正極と負極とを物理的に隔離する性能に優れているため好ましい。また、必要に応じて、ポリオレフィン等の樹脂層へ異種素材を含む層を形成してもよく、異種素材としては、フッ素化合物や無機粒子、アラミド層が挙げられる。
【００５１】
外装容器には可撓性フィルムからなるケースや缶ケース等を用いることができ、電池の軽量化の観点からは可撓性フィルムを用いることが好ましい。
可撓性フィルムには、基材となる金属層の表裏面に樹脂層が設けられたものを用いることができる。金属層には、電解液の漏出や外部からの水分の浸入を防止する等のバリア性を有するものを選択することができ、アルミニウム、ステンレス鋼等を用いることができる。金属層の少なくとも一方の面には、例えば、変性ポリオレフィン等の熱融着性樹脂層が設けられる。可撓性フィルムの熱融着性樹脂層同士を対向させ、電極積層体を収納する部分の周囲を熱融着することで外装容器が形成される。熱融着性の樹脂層が形成された面と反対側の面となる外装体表面にはナイロンフィルム、ポリエステルフィルム等の樹脂層を設けることができる。
【００５２】
電極の作製において、集電体上に活物質層を形成するための装置としては、ドクターブレードや、ダイコータ、グラビアコータ、転写方式、蒸着方式等の様々な塗布方法を実施する装置や、これらの塗布装置の組み合わせを用いることが可能である。
活物質の塗布端部を精度良く形成するためには、ダイコータを用いることが特に好ましい。ダイコータによる活物質の塗布方式としては、大別して、長尺の集電体の長手方向に沿って連続的に活物質を形成する連続塗布方式と、集電体の長手方向に沿って活物質の塗布部と未塗布部を交互に繰り返して形成する間欠塗布方式の２種類があり、これらの方式を適宜選択することができる。
【００５３】
以上、図面を参照して本発明の実施形態について述べたが、これらは本発明の例示であり、上記以外の様々な構成を採用することもできる。
【実施例】
【００５４】
以下に本発明を、以下の実施例および比較例を用いて説明する。なお、本発明は、以下の実施例に限定されるものではない。【００５５】
（実施例１）
正極活物質に層状結晶構造を有するリチウムニッケル複合酸化物（ＬｉＮｉ０．８Ｃｏ０．１Ｍｎ０．１Ｏ２）（平均粒径（活材Ｄ５０）：８μｍ）、導電助剤に薄片状黒鉛１（平均厚さ：０．２μｍ、平均粒径Ｄ５０：７μｍ）およびカーボンブラック（アセチレンブラック、２次粒子径Ｄ５０＝２．５μｍ、１次粒子径Ｄ５０＝１５０ｎｍ）、バインダーにポリフッ化ビニリデン（ＰＶＤＦ）を用い、質量比が正極活物質：導電助剤（薄片状黒鉛：カーボンブラック）：バインダー＝９３：４（１：３）：３となるようにこれらを混合して有機溶媒中に分散させたスラリーを調製した。これを正極用集電体（アルミニウム箔）に塗布し、乾燥し、正極活物質層１を形成した。得られた正極を、ローラープレス機を用いてある線圧で圧延し、このときの正極活物質層の密度を計測した（変形性の評価）。
また、所定の正極活物質層の密度に圧延し、厚さ１４０μｍの特性評価用の正極を得た。【００５６】
負極活物質として表面を非晶質炭素で被覆した黒鉛を用い、バインダーとしてＰＶＤＦを用い、これらを混合して有機溶媒中に分散した負極スラリーを調製した。これを負極用集電体（銅箔）に塗布し、乾燥し、負極活物質層２を形成して、負極を得た。【００５７】
作製した特性評価用正極と負極とを、厚さ２５μｍのポリプロピレンからなるセパレータを介して交互に積層した。これに負極端子と正極端子を取り付け、アルミラミネートフィルムからなる外装容器に収容し、リチウム塩が溶解した電解液を加え、封止して、積層型リチウムイオン二次電池を得た。得られたリチウムイオン二次電池について、電荷移動抵抗の測定（正極の評価）および容量維持率の測定（サイクル特性の評価）を行った。
なお、電解液の溶媒としてＥＣとＤＥＣの混合液（ＥＣ／ＤＥＣ＝３／７（体積比））を用い、この混合溶媒にリチウム塩としてＬｉＰＦ６を１ｍｏｌ／Ｌ溶解させた。【００５８】
（実施例２）
薄片状黒鉛１の代わりに薄片状黒鉛２（平均厚さ：０．３μｍ、平均粒径Ｄ５０：６μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００５９】
（実施例３）
薄片状黒鉛１の代わりに薄片状黒鉛３（平均厚さ：０．４μｍ、平均粒径Ｄ５０：６μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００６０】
（比較例１）
薄片状黒鉛１の代わりに薄片状黒鉛４（平均厚さ：０．６μｍ、平均粒径Ｄ５０：６μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００６１】
（比較例２）
薄片状黒鉛１の代わりに薄片状黒鉛５（平均厚さ：１．０μｍ、平均粒径Ｄ５０：６μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００６２】
（比較例３）
薄片状黒鉛１の代わりに薄片状黒鉛６（平均厚さ：０．３μｍ、平均粒径Ｄ５０：４μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００６３】
（比較例４）
薄片状黒鉛１の代わりに薄片状黒鉛７（平均厚さ：０．３μｍ、平均粒径Ｄ５０：９μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００６４】
（比較例５）
薄片状黒鉛１の代わりに薄片状黒鉛８（平均厚さ：１．０μｍ、平均粒径Ｄ５０：１１μｍ）を適用した以外は実施例１と同様にして変形性の評価をし、特性評価用正極を用いて実施例１と同様にしてリチウムイオン二次電池を作製した。得られたリチウムイオン二次電池について、電荷移動抵抗の測定（正極の評価）および容量維持率の測定（サイクル特性の評価）を行った。【００６５】
＜評価＞
（正極活物質層の密度の決定）
正極活物質層の密度とは、正極活物質層の単位体積あたりの正極活物質層の質量を意味する。よって、正極活物質層の厚さと、単位面積あたりの質量から、以下の式に従って求めた。【００６６】
正極活物質層の密度（ｇ／ｃｍ３）＝（正極活物質層の質量）/（正極活物質層の見かけの体積）【００６７】
（電荷移動抵抗の測定）
得られたリチウムイオン二次電池を４．１５Ｖまで充電し、周波数応答アナライザおよびポテンショ／ガルバノスタットを用いてインピーダンス測定を行い、電荷移動抵抗を算出した。【００６８】
（容量維持率の測定）
得られたリチウムイオン二次電池について次の条件でサイクル試験を行った。
条件：ＣＣ−ＣＶ充電（上限電圧４．１５Ｖ、電流１Ｃ、ＣＶ時間１．５時間）、ＣＣ放電（下限電圧２．５Ｖ、電流１Ｃ）、充放電時の環境温度：４５℃
１サイクル目の放電容量に対する５００サイクル目の放電容量の割合を容量維持率とした。【００６９】
【表１】
2017149927.tif 000002
【００７０】
比較例１、２、５では、薄片状黒鉛の平均厚さが０．５μｍ以上であるため、薄片状黒鉛の変形性が乏しく、実施例と比較して正極活物質層の密度が上がらず、正極活物質と薄片状黒鉛との接触点も少ないため電荷移動抵抗が高く容量維持率も低いことがわかる。【００７１】
比較例３、４、５では、薄片状黒鉛の平均粒径が（３×活材Ｄ５０／５）以上（９×活材Ｄ５０／１０）以下を外れているため、実施例より電荷移動抵抗が大きく容量維持率も低いことがわかる。【００７２】
特定の平均厚さ（０．５μｍ以下）を有する薄片状黒鉛が変形することによって高電極密度の正極が得られ、さらに正極活物質の平均粒径（Ｄ５０）によって示される特定の平均粒径（（３×活材Ｄ５０／５）以上（９×活材Ｄ５０／１０）以下）を有する薄片状黒鉛が正極活物質表面を良好に覆うため、電荷移動抵抗が低減された正極を得ることができる。このような正極を用いることにより、エネルギー密度が高く、良好なサイクル特性を有するリチウムイオン二次電池を提供できる。【００７３】
この出願は、２０１６年３月３日に出願された日本出願特願２０１６−０４０７５７号を基礎とする優先権を主張し、その開示の全てをここに取り込む。
【図１】
2017149927.tif 000003
【国際調査報告】
2017149927.tif 000004
2017149927.tif 000005
2017149927.tif 000006
2017149927.tif 000007